(57)【要約】【課題】塗り目地工法に好適なタイル用目地材と、このタイル用目地材を用いた塗り目地工法を提供する。【解決手段】エポキシ樹脂１００重量部に対し、硬化剤としてポリアミドアミン及び変性ポリアミンを配合し、さらに非イオン系界面活性剤、酸化チタン、酸化亜鉛及び酸化セリウムの少なくとも１種と骨材とを配合してなるタイル用目地材。このタイル用目地材を用いた塗り目地工法。【選択図】なし【特許請求の範囲】
【請求項１】
エポキシ樹脂及び硬化剤を含有するタイル用目地材において、該硬化剤として、ポリアミドアミンと変性ポリアミンとを含有することを特徴とするタイル用目地材。
【請求項２】
請求項１において、骨材として酸化チタン、酸化亜鉛及び酸化セリウムの少なくとも１種を含有することを特徴とするタイル用目地材。
【請求項３】
請求項１又は２において、非イオン系界面活性剤を含有することを特徴とするタイル用目地材。
【請求項４】
タイル張り面の全体に未硬化の目地材を塗り付け、その後、タイル表面の目地材を拭き取る塗り目地工法において、目地材として請求項１ないし３のいずれか１項に記載のタイル用目地材を用いることを特徴とする塗り目地工法。
【発明の詳細な説明】
【技術分野】
【０００１】
本発明は、タイル用目地材と、このタイル用目地材を用いた塗り目地工法とに関する。
【背景技術】
【０００２】
塗り目地工法は、ペースト状の目地材料を床や壁の建材の一面に塗って目地間隙にも該目地材料を詰め、次いで建材表面の目地材料を拭き取るようにしたものであり、きわめて効率良く目地詰めを行うことができる。
【０００３】
この塗り目地工法に用いられている目地材は、従来はセメント系のものである（例えば特開２００２−２１１９６４号）。
【０００４】
特開２００２−２２６６７４号には、建築・土木用に用いられるエポキシ接着剤として、エポキシ樹脂及び硬化剤と微粉末ケイ酸とを含んだものが記載されており、この硬化剤として変性芳香族ポリアミン、変性脂環式ポリアミン、ポリアミドアミンが記載されている。
【特許文献１】特開２００２−２１１９６４号
【特許文献２】特開２００２−２２６６７４号
【発明の開示】
【発明が解決しようとする課題】
【０００５】
上記特開２００２−２２６６７４号には、この接着剤を塗り目地工法に用いることや、塗り目地工法のための組成については記載されていない。
【０００６】
本発明は、塗り目地工法に好適なタイル用目地材と、このタイル用目地材を用いた塗り目地工法を提供することを目的とする。
【課題を解決するための手段】
【０００７】
請求項１のタイル用目地材は、エポキシ樹脂及び硬化剤を含有するタイル用目地材において、該硬化剤として、ポリアミドアミンと変性ポリアミンとを含有することを特徴とするものである。
【０００８】
請求項２のタイル用目地材は、請求項１において、骨材として酸化チタン、酸化亜鉛及び酸化セリウムの少なくとも１種を含有することを特徴とするものである。
【０００９】
請求項３のタイル用目地材は、請求項１又は２において、非イオン系界面活性剤を含有することを特徴とするものである。
【００１０】
請求項４の塗り目地工法は、タイル張り面の全体に未硬化の目地材を塗り付け、その後、タイル表面の目地材を拭き取る塗り目地工法において、目地材として請求項１ないし３のいずれか１項に記載のタイル用目地材を用いることを特徴とするものである。
【発明の効果】
【００１１】
本発明者は、種々の研究を重ねた結果、エポキシ樹脂の硬化剤としてポリアミドアミンと変性ポリアミンとを併用した場合、塗り目地工法に好適なタイル用目地材になることを見出した。
【００１２】
即ち、硬化剤として変性ポリアミンのみを用いた場合、タイル用目地材の硬化時間が短すぎると共に、水溶性ではなく、塗り目地後に水拭きで除去できず、塗り目地工法における拭き取りに支障が生じる。また、硬化剤としてポリアミドアミンのみを用いたのでは、硬化が遅すぎると共に、変色し易いという短所がある。本発明によると、これらの欠点が解決され、効率よく塗り目地工法による目地填めを行うことができる。
【００１３】
特に、エポキシ樹脂１００重量部に対しポリアミドアミン１０〜５０重量部、変性ポリアミン１０〜５０重量部を配合することにより、目地填めをきわめて効率よく行うことができる。
【００１４】
このタイル用目地材に、骨材として酸化チタン、酸化亜鉛及び酸化セリウムの少なくとも１種を配合することにより、紫外線反射性能を付与し、目地の耐久性を高めることができ、特に変色を防止することができる。
【００１５】
また、タイル用目地材に非イオン系界面活性剤を配合することにより、未硬化のタイル用目地材の流動性を高めることができると共に、タイル用目地材の親水性を高めて拭き取り性を良くすることができる。
【発明を実施するための最良の形態】
【００１６】
以下、本発明についてさらに詳細に説明する。
【００１７】
本発明のタイル用目地材は、エポキシ樹脂及び硬化剤を含有するタイル用目地材において、該硬化剤として、ポリアミドアミンと変性ポリアミンとを含有することを特徴とするものである。
【００１８】
エポキシ樹脂としては、たとえば、ビスフェノールＡタイプと言われるエピクロルヒドリンと２，２−ビス（Ｐ−ヒドロキシフェノール）プロパンとの反応生成物があげられる。
【００１９】
硬化剤としては、ポリアミドアミンと変性ポリアミンとが併用される。変性ポリアミンとしては、たとえば、変性脂肪族ポリアミン、変性芳香族ポリアミン、変性脂環式ポリアミンがあげられる。中でも、変性脂環式ポリアミンが好適である。
【００２０】
エポキシ樹脂に対するポリアミドアミン及び変性ポリアミンの配合割合は、エポキシ樹脂１００重量部に対しポリアミドアミン１０〜５０重量部、特に２０〜４０重量部、変性ポリアミン１０〜５０重量部、特に２０〜４０重量部程度が好ましい。ポリアミドアミンと変性ポリアミンとの割合は１：４〜４：１前後が好適であり、具体的には２：１〜１：２程度が好ましい。
【００２１】
本発明では、タイル用目地材に酸化チタン、酸化亜鉛及び酸化セリウムの少なくとも１種、好ましくは酸化チタン及び／又は酸化亜鉛を配合し、紫外線反射能を付与して変色防止等を図るのが好ましい。
【００２２】
酸化チタン、酸化亜鉛及び酸化セリウムの少なくとも１種の配合量は、エポキシ樹脂と硬化剤の総量１００重量部に対して７０重量部以下、例えば５〜７０重量部、特に１５〜３５重量部程度が好ましい。
【００２３】
本発明では、タイル用目地材に非イオン系界面活性剤を配合し、流動性や親水性を高めることが好ましい。非イオン系界面活性剤としては、ポリオキシエチレンラウリルエーテル、ポリオキシエチレンセチルエーテル、ポリオキシエチレンステアリルエーテル、ポリオキシエチレンオレイルエーテル、ポリオキシエチレンアルキルエーテル、ポリオキシエチレンミリスチルエーテル、ポリオキシエチレンオクチルドデジルエーテル、ポリオキシエチレンアルキレンアルキルエーテル、ポリオキシエチレンジスチレン化フェニルエーテル、ポリオキシエチレンポリオキシプロピレングリコール、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレン硬化ヒマシ油、ポリオキシエチレンアルキルアミン、アルキルアルカノールアミドなどを用いることができ、その配合量は、エポキシ樹脂１００重量部に対し１０重量部以下例えば１〜１０重量部、特に３〜８重量部程度が好ましい。
【００２４】
本発明のタイル用目地材には、必要に応じて珪砂、重質炭酸カルシウム、極微細炭酸カルシウム、タルク等の充填剤をエポキシ樹脂１００重量部に対し７００重量部以下、例えば３００〜７００重量部程度配合することもできる。これらの充填剤はコスト低減と塗工性等の作業性の向上をもたらす。
【００２５】
本発明のタイル用目地材は、エポキシ樹脂を主体とする主剤、硬化剤を主体とする硬化液との二液タイプ接着剤として使用されるが、酸化チタン、酸化亜鉛及び酸化セリウムの少なくとも１種や充填材は、主剤もしくは硬化液の両方またはいずれか一方に配合されて使用される。
【００２６】
本発明のタイル用目地材は、前記した塗り目地工法に好適に用いられる。
【実施例】
【００２７】
本発明をさらに詳しく説明するため、以下に実施例をあげる。
【００２８】
実施例１，２、比較例１〜４
表１に示すとおりの配合にてエポキシ樹脂（主剤）、硬化剤、骨材、添加剤を調整した。なお、表中のエポキシ樹脂等は次に示すものを使用した。
エポキシ樹脂：ビスフェノールＡ型  ジャパンエポキシレジン株式会社製エピコート
８２８
酸化チタン：堺化学工業株式会社製Ｒ−５Ｎ
酸化亜鉛：堺化学工業株式会社製微細酸化亜鉛
ポリアミドアミン：エアープロダクツジャパン株式会社製サンマイド３３０
変性脂環式ポリアミン：エアープロダクツジャパン株式会社製サンマイド１Ｍ−５４
４。
【００２９】
表１に示す主剤と硬化剤を混合して接着剤を調製し、タイル張り面（目地間隙５ｍｍ、目地深さ１０ｍｍ）の塗り目地工法に供し、塗り性、ふき取り性、オープンタイム、硬化性及び紫外線変色を測定した。その結果は表１に示すとおりであった。なお、紫外線変色は、ＵＶテスターを用い、紫外線を１５時間照射して行った。
【００３０】
【表１】
2007231509.tif 000002
【００３１】
表１の通り、実施例１，２のタイル用目地材によると、塗り性、ふき取り性、オープンタイム、硬化性のいずれの項目にも優れ、しかも紫外線変色も防止されることが明らかである。実施例３のものは、比較例に比べ施工性が良好であるが、酸化チタン及び酸化亜鉛を含有しないため、耐紫外線性に劣る。
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
タイル張り面の全体に未硬化の目地材を塗り付け、その後、タイル表面の目地材を拭き取る塗り目地工法において、目地材として、
エポキシ樹脂、
ポリアミドアミンと変性ポリアミンとを含有する硬化剤、
非イオン系界面活性剤、及び
該エポキシ樹脂１００重量部に対して３００〜７００重量部の充填剤
を含有するタイル用目地材を用いることを特徴とする塗り目地工法。
【請求項２】
請求項１において、該タイル用目地材は、骨材として酸化チタン、酸化亜鉛及び酸化セリウムの少なくとも１種を含有することを特徴とする塗り目地工法。
【手続補正２】
【補正対象書類名】明細書
【補正対象項目名】全文
【補正方法】変更
【補正の内容】
【発明の詳細な説明】
【技術分野】
【０００１】
本発明は、タイル用目地材を用いた塗り目地工法に関する。
【背景技術】
【０００２】
塗り目地工法は、ペースト状の目地材料を床や壁の建材の一面に塗って目地間隙にも該目地材料を詰め、次いで建材表面の目地材料を拭き取るようにしたものであり、きわめて効率良く目地詰めを行うことができる。
【０００３】
この塗り目地工法に用いられている目地材は、従来はセメント系のものである（例えば特開２００２−２１１９６４号）。
【０００４】
特開２００２−２２６６７４号には、建築・土木用に用いられるエポキシ接着剤として、エポキシ樹脂及び硬化剤と微粉末ケイ酸とを含んだものが記載されており、この硬化剤として変性芳香族ポリアミン、変性脂環式ポリアミン、ポリアミドアミンが記載されている。
【特許文献１】特開２００２−２１１９６４号
【特許文献２】特開２００２−２２６６７４号
【発明の開示】
【発明が解決しようとする課題】
【０００５】
上記特開２００２−２２６６７４号には、この接着剤を塗り目地工法に用いることや、塗り目地工法のための組成については記載されていない。
【０００６】
本発明は、塗り目地工法に好適なタイル用目地材を用いた塗り目地工法を提供することを目的とする。
【課題を解決するための手段】
【０００７】
請求項１の塗り目地工法は、タイル張り面の全体に未硬化の目地材を塗り付け、その後、タイル表面の目地材を拭き取る塗り目地工法において、目地材として、エポキシ樹脂、ポリアミドアミンと変性ポリアミンとを含有する硬化剤、非イオン系界面活性剤、及び該エポキシ樹脂１００重量部に対して３００〜７００重量部の充填剤を含有するタイル用目地材を用いることを特徴とするものである。
【０００８】
請求項２の塗り目地工法は、請求項１において、該タイル用目地材は、骨材として酸化チタン、酸化亜鉛及び酸化セリウムの少なくとも１種を含有することを特徴とするものである。
【発明の効果】
【０００９】
本発明者は、種々の研究を重ねた結果、エポキシ樹脂の硬化剤としてポリアミドアミンと変性ポリアミンとを併用した場合、塗り目地工法に好適なタイル用目地材になることを見出した。
【００１０】
即ち、硬化剤として変性ポリアミンのみを用いた場合、タイル用目地材の硬化時間が短すぎると共に、水溶性ではなく、塗り目地後に水拭きで除去できず、塗り目地工法における拭き取りに支障が生じる。また、硬化剤としてポリアミドアミンのみを用いたのでは、硬化が遅すぎると共に、変色し易いという短所がある。本発明によると、これらの欠点が解決され、効率よく塗り目地工法による目地填めを行うことができる。
【００１１】
特に、エポキシ樹脂１００重量部に対しポリアミドアミン１０〜５０重量部、変性ポリアミン１０〜５０重量部を配合することにより、目地填めをきわめて効率よく行うことができる。
【００１２】
このタイル用目地材に、骨材として酸化チタン、酸化亜鉛及び酸化セリウムの少なくとも１種を配合することにより、紫外線反射性能を付与し、目地の耐久性を高めることができ、特に変色を防止することができる。
【００１３】
また、タイル用目地材に非イオン系界面活性剤を配合することにより、  
【発明を実施するための最良の形態】
【００１４】
以下、本発明についてさらに詳細に説明する。
【００１５】
本発明の塗り目地工法は、タイル張り面の全体に未硬化の目地材を塗り付け、その後、タイル表面の目地材を拭き取る塗り目地工法において、目地材として、エポキシ樹脂、ポリアミドアミンと変性ポリアミンとを含有する硬化剤、非イオン系界面活性剤、及び該エポキシ樹脂１００重量部に対して３００〜７００重量部の充填剤を含有するタイル用目地材を用いることを特徴とするものである。
【００１６】
エポキシ樹脂としては、たとえば、ビスフェノールＡタイプと言われるエピクロルヒドリンと２，２−ビス（Ｐ−ヒドロキシフェノール）プロパンとの反応生成物があげられる。
【００１７】
硬化剤としては、ポリアミドアミンと変性ポリアミンとが併用される。変性ポリアミンとしては、たとえば、変性脂肪族ポリアミン、変性芳香族ポリアミン、変性脂環式ポリアミンがあげられる。中でも、変性脂環式ポリアミンが好適である。
【００１８】
エポキシ樹脂に対するポリアミドアミン及び変性ポリアミンの配合割合は、エポキシ樹脂１００重量部に対しポリアミドアミン１０〜５０重量部、特に２０〜４０重量部、変性ポリアミン１０〜５０重量部、特に２０〜４０重量部程度が好ましい。ポリアミドアミンと変性ポリアミンとの割合は１：４〜４：１前後が好適であり、具体的には２：１〜１：２程度が好ましい。
【００１９】
本発明では、タイル用目地材に酸化チタン、酸化亜鉛及び酸化セリウムの少なくとも１種、好ましくは酸化チタン及び／又は酸化亜鉛を配合し、紫外線反射能を付与して変色防止等を図るのが好ましい。
【００２０】
酸化チタン、酸化亜鉛及び酸化セリウムの少なくとも１種の配合量は、エポキシ樹脂と硬化剤の総量１００重量部に対して７０重量部以下、例えば５〜７０重量部、特に１５〜３５重量部程度が好ましい。
【００２１】
本発明では、タイル用目地材に非イオン系界面活性剤を配合し、流動性や親水性を高める。非イオン系界面活性剤としては、ポリオキシエチレンラウリルエーテル、ポリオキシエチレンセチルエーテル、ポリオキシエチレンステアリルエーテル、ポリオキシエチレンオレイルエーテル、ポリオキシエチレンアルキルエーテル、ポリオキシエチレンミリスチルエーテル、ポリオキシエチレンオクチルドデジルエーテル、ポリオキシエチレンアルキレンアルキルエーテル、ポリオキシエチレンジスチレン化フェニルエーテル、ポリオキシエチレンポリオキシプロピレングリコール、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレン硬化ヒマシ油、ポリオキシエチレンアルキルアミン、アルキルアルカノールアミドなどを用いることができ、その配合量は、エポキシ樹脂１００重量部に対し１０重量部以下例えば１〜１０重量部、特に３〜８重量部程度が好ましい。
【００２２】
本発明では、タイル用目地材には、珪砂、重質炭酸カルシウム、極微細炭酸カルシウム、タルク等の充填剤をエポキシ樹脂１００重量部に対し３００〜７００重量部配合する。これらの充填剤はコスト低減と塗工性等の作業性の向上をもたらす。
【００２３】
本発明では、タイル用目地材は、エポキシ樹脂を主体とする主剤、硬化剤を主体とする硬化液との二液タイプ接着剤として使用されるが、酸化チタン、酸化亜鉛及び酸化セリウムの少なくとも１種や充填材は、主剤もしくは硬化液の両方またはいずれか一方に配合されて使用される。
【００２４】
このタイル用目地材は、前記した塗り目地工法に用いられる。
【実施例】
【００２５】
本発明をさらに詳しく説明するため、以下に実施例をあげる。
【００２６】
実施例１〜３、比較例１〜３
表１に示すとおりの配合にてエポキシ樹脂（主剤）、硬化剤、骨材、添加剤を調整した。なお、表中のエポキシ樹脂等は次に示すものを使用した。
【００２７】
エポキシ樹脂：ビスフェノールＡ型  ジャパンエポキシレジン株式会社製エピコート
８２８
酸化チタン：堺化学工業株式会社製Ｒ−５Ｎ
酸化亜鉛：堺化学工業株式会社製微細酸化亜鉛
ポリアミドアミン：エアープロダクツジャパン株式会社製サンマイド３３０
変性脂環式ポリアミン：エアープロダクツジャパン株式会社製サンマイド１Ｍ−５４
４。
【００２８】
表１に示す主剤と硬化剤を混合して接着剤を調製し、タイル張り面（目地間隙５ｍｍ、目地深さ１０ｍｍ）の塗り目地工法に供し、塗り性、ふき取り性、オープンタイム、硬化性及び紫外線変色を測定した。その結果は表１に示すとおりであった。なお、紫外線変色は、ＵＶテスターを用い、紫外線を１５時間照射して行った。
【００２９】
【表１】
2007231509.tif 000003
【００３０】
表１の通り、実施例１，２のタイル用目地材によると、塗り性、ふき取り性、オープンタイム、硬化性のいずれの項目にも優れ、しかも紫外線変色も防止されることが明らかである。実施例３のものは、比較例に比べ施工性が良好であるが、酸化チタン及び酸化亜鉛を含有しないため、耐紫外線性に劣る。